(57)【要約】本発明は、漏れ検出用途のための導電性多層材料に関する。導電性多層材料は、導電性カーボン粒子（６）が含浸された、結合剤（４）および難燃性化合物（５）を有する織りガラス繊維ウェブ（２）を含み、ガラス繊維ウェブ（２）の一方の面は、真空蒸着によって金属導電性層（１０）でコーティングされる。【選択図】図１
2019504782.tif 000002
【特許請求の範囲】
【請求項１】
導電性カーボン粒子（６）が含浸された、結合剤（４）および難燃性化合物（５）を含む織りガラス繊維ウェブ（２）を含む、非導電性の遮水層の下に適用するための導電性多層材料（１）であって、織りガラス繊維ウェブ（２）の一方の面は、真空蒸着によって金属導電性層（１０）でコーティングされている導電性多層材料（１）。
【請求項２】
金属導電性層（１０）は、アルミニウム、銅、アルミニウム−銅合金、銀、金、スズ、クロム、鉄、モリブデン、ニオビウム、ニッケル、ニッケル−クロム合金、パラジウム、白金、シリコン、タンタル、チタンおよびステンレススチールを含む金属群から選択される金属層である、請求項１に記載の導電性多層材料（１）。
【請求項３】
導電性カーボン粒子（６）は、カーボンブラック、グラファイトおよびカーボンナノチューブを含む導電性カーボン群から選択される、請求項１に記載の導電性多層材料（１）。
【請求項４】
結合剤（４）は、ビニルポリマー、好ましくはポリビニルアセテート（ＰＶＡ）である、請求項１に記載の導電性多層材料（１）。
【請求項５】
難燃性化合物（５）は、有機亜鉛化合物である、請求項１に記載の導電性多層材料（１）。
【請求項６】
金属導電性層（１０）は、ニッケル層または亜鉛層（１１）などの耐腐食性層（１１）で、両側の面からコーティングされる、請求項１〜５に記載の導電性多層材料（１）。
【請求項７】
前記導電性多層材料（１）は、ポリビニルアセテート（ＰＶＡ）（４）および有機亜鉛化合物（５）を含み、導電性カーボンブラック粒子（６）で含浸されている織りガラス繊維ウェブ（２）を含み、織りガラス繊維ウェブ（２）の前記一方の面は、熱蒸着手段によってアルミニウム層（１０）でコーティングされ、また前記アルミニウム層（１０）は両側からニッケル層（１１）でコーティングされる、請求項１〜６に記載の導電性多層材料（１）。
【請求項８】
織りガラス繊維ウェブ（２）は、熱蒸着またはスパッタリング手段によって金属導電性層（１０）でコーティングされる、請求項１〜７のいずれか一つに記載の導電性多層材料（１）。
【請求項９】
請求項１〜８のいずれか一つに記載の導電性多層材料（１）の製造方法であって、その方法は、以下の工程：
ａ）結合剤（４）および難燃剤（５）を含む織りガラス繊維ウェブ（２）を供給する工程；
ｂ）織りガラス繊維ウェブ（２）に導電性カーボン粒子（６）を含浸させる工程；
ｃ）含浸された織りガラス繊維ウェブ（２）を真空蒸着によって金属導電性層（１０）でコーティングする工程
を含む方法。
【請求項１０】
工程ｃ）の前に、含浸された織りガラス繊維ウェブ（２）を真空蒸着によってニッケル層（１１）でコーティングし、工程ｃ）の後に、コーティングされた織りガラス繊維ウェブ（２）を真空蒸着によってニッケル層（１１）で再びコーティングする、請求項９に記載の方法。
【請求項１１】
真空蒸着は、熱蒸着またはスパッタリングである、請求項１０に記載の方法。
【発明の詳細な説明】
【技術分野】
【０００１】
本発明は、漏れ検出用途の導電性多層材料に関する。導電性多層材料は、屋根の水密検査に特に適している。本発明はさらに前記材料の製造方法およびその使用に関する。
【背景技術】
【０００２】
屋根の目的は、人およびその所有物を気候要素から守ることであるため、屋根の遮断特性が考慮される。その水密性を制御する手段を提供することが必要である。いくつかの方法および装置が開発されているが、残念なことに、現在まで、それらのどれもあまり的確または有効ではない。したがって、屋根シール損傷の位置や検出の遅れは、屋根構造全体および建物自体にさえも相当な損傷を引き起こす可能性がある。したがって、正確かつ有効な漏れ検出用途を実現するようなシーリングを開発することが必要である。欧州特許第２４８８３６１号明細書は、アスファルトシートからなる導電性内部層を含む多層シーリング構造の製造方法、およびそのようなシーリング構造のためのアスファルトシートを開示している。
【０００３】
独国特許第１９６３８７３３号明細書は、プラスチックシール損傷検出方法を開示している。米国特許第５３６２１８２号明細書は、その浸透性に関して監視することができる表面下の不浸透性シートを有する廃棄物処理埋立を開示している。
【０００４】
米国特許第５８５０１４４号明細書は、上方絶縁性ポリマー樹脂層と下方絶縁性ポリマー樹脂層との間の導電性メッシュスクリムの積層体として形成された、漏れ検査可能な流体不透過性膜を開示している。
【０００５】
米国特許第８６０４７９９号明細書は、構造シールの内側または外側に配置され、構造シールのほぼ表面全体にわたって延在する導電性層を有する構造シールを開示している。
【０００６】
独国特許出願公開第１００３６３６２号明細書は、密閉された建造物構造、例えば、平屋根からの漏れの位置用のシステムを開示しており、そのシステムは、シーラント層の下の導電性層、および外部電極を有し、その電極内部で電圧分布が測定される。
【先行技術文献】
【特許文献】
【０００７】
【特許文献１】欧州特許第２４８８３６１号明細書
【特許文献２】独国特許第１９６３８７３３号明細書
【特許文献３】米国特許第５３６２１８２号明細書
【特許文献４】米国特許第５８５０１４４号明細書
【特許文献５】米国特許第８６０４７９９号明細書
【特許文献６】独国特許出願公開第１００３６３６２号明細書
【発明の概要】
【発明が解決しようとする課題】
【０００８】
導電性層を含む上記の多層材料の欠点は、密閉されるべき構造におけるそれらの取り付けが複雑であることである。それらは層間剥離の影響を受け、その測定精度および有効性が低下する。より複雑な取り付けはコストの増加につながる。さらに、最先端の導電性層は、有効な導電特性を全体的に提供せず、密閉構造内のポイントを分離する。したがって、本発明の目的は、導電特性が高められ、密閉されるべき構造への取り付けがより容易な導電性層を形成することである。
【課題を解決するための手段】
【０００９】
この目的は、非導電性遮水層の下に適用するための導電性多層材料の設計によって達成される。また、複数の遮水層の間に適用することも可能である。多層材料は、結合剤および難燃性化合物を含む織りガラス繊維ウェブまたは織物を含む。一般に、ガラス繊維ウェブまたは織物は、経糸および緯糸に織られた多数のガラス繊維からなる織りによって形成される。結合剤は、任意のビニルポリマー、好ましくはポリビニルアセテート（ＰＶＡ）であり得る。難燃性化合物は有機亜鉛化合物である。織りガラス繊維ウェブには、導電性カーボン粒子が含浸されている。さらに、織りガラス繊維ウェブの一方の面は、真空蒸着によって金属導電性層でコーティングされる。その結果、織りガラス繊維ウェブは、金属導電性コーティングを含む。前記真空蒸着は、熱蒸着またはスパッタリングなどの真空蒸着方法を実施することによって達成することが可能である。
【００１０】
織りガラス繊維ウェブは、導電性カーボン粒子と同様に、結合剤および難燃性化合物で含浸される。織りガラス繊維には、公知の化学処理技術を用いて前記部材を含浸することが可能である。
【００１１】
金属導電性層またはコーティングは、アルミニウム（Ａｌ）、銅（Ｃｕ）、アルミニウム−銅合金（Ａｌ／Ｃｕ）、銀（Ａｇ）、金（Ａｕ）、スズ（Ｓｎ）、クロム（Ｃｒ）、鉄（Ｆｅ）、モリブデン（Ｍｏ）、ニオビウム（Ｎｂ）、ニッケル（Ｎｉ）、ニッケル−クロム合金（ＮｉＣｒ）、パラジウム（Ｐｄ）、白金（Ｐｔ）、シリコン（Ｓｉ）、タンタル（Ｔａ）、チタン（Ｔｉ）およびステンレススチールを含む金属群から選択される金属層である。
【００１２】
導電性粒子は、カーボンブラック、グラファイトおよびカーボンナノチューブ（Ｃナノチューブ）などの導電性カーボンから作製することが可能である。
【００１３】
さらに、金属導電性層は、ニッケル層または亜鉛層などの耐腐食性層で、一方または両方の面から被覆またはコーティングされる。任意の腐食耐性を有する金属を耐腐食性層に使用することが可能である。
【００１４】
本発明はまた、上述したような導電性多層材料の製造方法を含む。その方法は、以下の工程を含む：
ａ）結合剤および難燃剤を含む織りガラス繊維ウェブを供給する工程；
ｂ）織りガラス繊維ウェブに導電性カーボン粒子を含浸させる工程；
ｃ）含浸された織りガラス繊維ウェブを、熱蒸着またはスパッタリングであり得る真空蒸着によって金属導電性層でコーティングする工程。
【００１５】
方法は、工程ｃ）の前に、含浸された織りガラス繊維ウェブを真空蒸着によってニッケル層でコーティングし、工程ｃ）の後に、コーティングされた織りガラス繊維ウェブを真空蒸着によってニッケル層で再びコーティングすることからなる、さらなる工程を含む。
【００１６】
導電性多層材料は、屋根、壁、またはトンネル構造、または正確かつ有効な漏れ検出が必要な任意の他の構造の漏れ検出用途に使用することが可能である。
【００１７】
下記の説明は、添付図面を参照して読めば、当業者にはより良く理解されるであろう。
【図面の簡単な説明】
【００１８】
【図１】導電性層の横断面図である。
【図２】ニッケル層をさらに含む導電性層の横断面図である。
【図３】一例である屋根構造の全要素を図示するために切り抜き部分を有する遮断屋根構造の斜視図である。
【発明を実施するための形態】
【００１９】
本発明の好ましい一実施形態は、結合剤４としてポリビニルアセテート（ＰＶＡ）４（図１および２中の三角形の記号で示す）および難燃性化合物５として有機亜鉛化合物５（図１および２中の長方形の記号で示す）を含む織りガラス繊維ウェブ２を含む導電性多層材料１（図１参照）であり、導電性カーボン粒子６として導電性カーボンブラック粒子６を含浸させる（図１および２中の短線の記号で示す）。前記ガラス繊維ウェブ２は、経糸および緯糸に織られた多数のガラス繊維３からなる。ガラス繊維ウェブ２の一方の面は、熱蒸着手段によってアルミニウム層１０でコーティングされ、アルミニウムコーティングを形成する。
【００２０】
別の一実施形態では、耐腐食性層１１（図２参照）をさらに含む。アルミニウム層１０は、その両面からニッケル層１１でコーティングされている。
【００２１】
使用時には、導電性多層材料１は屋根構造上に置かれる。前記屋根構造の例は、防湿材４１で被覆された支持構造４０を含み、支持構造は、その後、遮断層４２、４３、４４によって被覆される。遮断層は、遮断ベース層４２、遮断スロープ形成層４３、および遮断表面層４４である。導電性多層材料１は、前記遮断表面層４４の上に置かれる。屋根構造は、遮水層２０によって密閉される。さらに、屋根構造には接触デバイス３０が設置されている。これらの接触デバイス３０は、導電性多層材料１と、漏れ検出用途に使用されるシーリング検査装置（図示せず）との間に電気接触を提供するように構成される。
【００２２】
導電性多層材料１が漏れ検出用途を実施するために建物の壁構造に使用される、別の実施形態が可能である。
【００２３】
導電性多層材料の別の実施形態では、導電性多層材料はポリビニルアセテート（ＰＶＡ）４および有機亜鉛化合物５を含み、導電性カーボンブラック粒子６が含浸された織りガラス繊維ウェブ２であって、前記ガラス繊維ウェブ２の一方の面が、真空蒸着によってステンレススチール層１０でコーティングされている織りガラス繊維ウェブ２を含む。さらに、前記ステンレススチールまたはスチール層１０の一方または両方の面からニッケル層１１でコーティングされている。
【００２４】
本発明は、特定の実施形態を参照して説明されたが、本発明の範囲から逸脱することなく、様々な変更がなされ、同等物が置換され得ることは、当業者には理解されるであろう。したがって、本発明は、本明細書に開示される特定の実施形態に限定されないことが意図される。
【符号の説明】
【００２５】
１  導電性多層材料
２  織りガラス繊維ウェブ
３  ガラス繊維
４  結合剤
５  難燃性化合物
６  導電性カーボン粒子
１０  金属導電性層
１１  耐腐食性層
２０  遮水層
３０  接触デバイス
４０  支持構造
４１  防湿材
４２  遮断ベース層
４３  遮断スロープ形成層
４４  遮断表面層
【図１】
2019504782.tif 000003
【図２】
2019504782.tif 000004
【図３】
2019504782.tif 000005
【国際調査報告】
2019504782.tif 000006